(57)【要約】【課題】高価な印象を与えることのできる外観を有するプラスチック製容器の提供【解決手段】本発明の複合容器は、口部と、口部下方に設けられた首部と、首部下方に設けられた肩部と、肩部の下方に設けられた胴部と、胴部下方に設けられた底部とを備える容器本体と、容器本体の外側に密着して設けられるプラスチック製部材とを備え、容器本体および前記プラスチック製部材は、一体として膨張されたブロー成形品であり、プラスチック製部材は、高さ（深さ）１μｍ以上、２００μｍ以下の微細な凹凸を有することにより擦りガラス調の表面を有していることを特徴とする。【選択図】図１
2019069808.tif 000002
【特許請求の範囲】
【請求項１】
口部と、前記口部下方に設けられた首部と、前記首部下方に設けられた肩部と、前記肩部の下方に設けられた胴部と、前記胴部下方に設けられた底部とを備える容器本体と、
前記容器本体の外側に密着して設けられるプラスチック製部材とを備え、
前記容器本体および前記プラスチック製部材は、一体として膨張されたブロー成形品であり、
前記プラスチック製部材は、高さ（深さ）１μｍ以上、２００μｍ以下の微細な凹凸を有することにより擦りガラス調の表面を有していることを特徴とする、複合容器。
【請求項２】
前記微細な凹凸が、文字および／または模様を形成する、請求項１に記載の複合容器。
【請求項３】
前記プラスチック製部材が、高さ２５０μｍ以上、１０００μｍ以下の凸条部および／または深さ２５０μｍ以上、１０００μｍ以下の凹条部により形成される立体模様を有する、請求項１または２に記載の複合容器。
【請求項４】
前記容器本体の主たる構成成分である樹脂材料の融点が、前記プラスチック製部材の主たる構成成分である樹脂材料の融点より高い、請求項１〜３のいずれか一項に記載の複合容器。
【請求項５】
前記プラスチック製部材の主たる構成成分である樹脂材料の融点が、５０℃以上、１２０℃以下である、請求項１〜４のいずれか一項に記載の複合容器。
【請求項６】
前記プラスチック製部材の主たる構成成分である樹脂材料が、ポリオレフィン系樹脂である、請求項１〜５のいずれか一項に記載の複合容器。
【請求項７】
前記容器本体に含まれる主たる構成成分である樹脂材料の融点と、前記プラスチック製部材に含まれる主たる構成成分である樹脂材料の融点との差が、３０℃以上、２１０℃以下である、請求項１〜６のいずれか一項に記載の複合容器。
【請求項８】
請求項１〜７のいずれか一項に記載の複合容器の製造方法であって、
プリフォームおよび前記プリフォームの外側を取り囲むように設けられたプラスチック製部材を備える複合プリフォームを準備する工程と、
前記複合プリフォームを金型内においてブロー成形する工程と、
を含むことを特徴とする、方法。
【請求項９】
請求項８に記載の複合容器の製造方法に用いられる金型であって、
その内表面に、１μｍ以上、２００μｍ以下の高さ（深さ）の微細な凹凸を有する、金型。
【請求項１０】
内表面に、複合容器が備えるプラスチック製部材の表面に賦形する凸条部および／または凹条部に対応する凹条部および／または凸条部を有し、
前記金型が有する凹条部および／または凸条部の高さ（深さ）が、前記プラスチック製部材の表面に賦形される凸条部および／または凹条部の高さ（深さ）より大きい、請求項９に記載の金型。
【請求項１１】
前記金型が有する凹条部および／または凸条部の高さ（深さ）（Ａ）と、前記プラスチック製部材の表面に賦形される凸条部および／または凹条部の高さ（深さ）（Ｂ）とが、下記関係を満たす、請求項１０に記載の金型。
Ａ≧Ｂ×１．２
【発明の詳細な説明】
【技術分野】
【０００１】
本発明は、複合容器およびこの製造方法、ならびに複合容器の製造方法に用いる金型に関する。
【背景技術】
【０００２】
近時、内容液を収容する容器として、プラスチック製の容器が一般化してきており、このようなプラスチック製の容器には内容液が収容される。
【０００３】
このような内容液を収容するプラスチック製容器は、金型内にプリフォームを挿入し、２軸延伸ブロー成形することにより製造される。
【０００４】
ところで、従来の２軸延伸ブロー成形法では、例えばＰＥＴやＰＰ等の単層材料、多層材料またはブレンド材料等を含むプリフォームを用いて容器形状に成形している。しかしながら、従来の２軸延伸ブロー成形法においては、単にプリフォームを容器形状に成形するだけであるのが一般的である。このため、容器に対して様々な機能や特性（バリア性や保温性等）を持たせる場合、例えばプリフォームを構成する材料を変更する等、その手段は限定されてしまう。とりわけ、容器の部位（例えば胴部や底部）に応じて、異なる機能や特性を持たせることは難しい。
【０００５】
本出願人は、先の出願（特開２０１５−１２８８５８号公報）において、容器に対して様々な機能や特性を付与することが可能な、容器本体およびプラスチック製部材を備えてなる複合容器を提案している。
【先行技術文献】
【特許文献】
【０００６】
【特許文献１】特開２０１５−１２８８５８号公報
【発明の概要】
【発明が解決しようとする課題】
【０００７】
内容物の一例として、日本酒、ブランデー、ウイスキー等のアルコール飲料が挙げられる。
これらは通常、ガラス製容器に収容されるが、搬送コスト等を抑えることを目的として、近年、プラスチック製容器が使用されている。
しかしながら、ガラス製容器に収容した製品に比べ、プラスチック製容器に収容した製品は、その外観から安価な印象を与えてしまう傾向にあり、改善の余地があった。
【０００８】
従って、本発明の解決しようとする課題は、高価な印象を与えることのできる外観を有するプラスチック製容器を提供することである。
【課題を解決するための手段】
【０００９】
本発明の複合容器は、口部と、口部下方に設けられた首部と、首部下方に設けられた肩部と、肩部の下方に設けられた胴部と、胴部下方に設けられた底部とを備える容器本体と、容器本体の外側に密着して設けられるプラスチック製部材とを備え、容器本体およびプラスチック製部材は、一体として膨張されたブロー成形品であり、プラスチック製部材は、高さ（深さ）１μｍ以上、２００μｍ以下の微細な凹凸を有することにより擦りガラス調の表面を有していることを特徴とする。
【００１０】
上記態様においては、微細な凹凸が、文字および／または模様を形成することが好ましい。
【００１１】
上記態様においては、プラスチック製部材が、高さ２５０μｍ以上、１０００μｍ以下の凸条部および／または深さ２５０μｍ以上、１０００μｍ以下の凹条部により形成される立体模様を有することが好ましい。
【００１２】
上記態様においては、容器本体の主たる構成成分である樹脂材料の融点が、プラスチック製部材の主たる構成成分である樹脂材料の融点より高いことが好ましい。
【００１３】
上記態様においては、プラスチック製部材の主たる構成成分である樹脂材料の融点が、５０℃以上、１２０℃以下であることが好ましい。
【００１４】
上記態様においては、プラスチック製部材の主たる構成成分である樹脂材料が、ポリオレフィン系樹脂であることが好ましい。
【００１５】
上記態様においては、容器本体に含まれる主たる構成成分である樹脂材料の融点と、プラスチック製部材に含まれる主たる構成成分である樹脂材料の融点との差が、３０℃以上、２１０℃以下であることが好ましい。
【００１６】
本発明の上記複合容器の製造方法は、プリフォームおよびプリフォームの外側を取り囲むように設けられたプラスチック製部材を備える複合プリフォームを準備する工程と、複合プリフォームを金型内においてブロー成形する工程と、を含むことを特徴とする。
【００１７】
本発明の金型は、上記複合容器の製造方法に用いられる金型であって、その内表面に、１μｍ以上、２００μｍ以下の高さ（深さ）の微細な凹凸を有することを特徴とする。
【００１８】
上記態様においては、内表面に、複合容器が備えるプラスチック製部材の表面に賦形する凸条部および／または凹条部に対応する凹条部および／または凸条部を有し、
金型が有する凹条部および／または凸条部の高さ（深さ）が、プラスチック製部材の表面に賦形される凸条部および／または凹条部の高さ（深さ）より大きいことが好ましい。
【００１９】
上記態様においては、金型が有する凹条部および／または凸条部の高さ（深さ）（Ａ）と、プラスチック製部材の表面に賦形される凸条部および／または凹条部の高さ（深さ）（Ｂ）とが、下記関係を満たすことが好ましい。
Ａ≧Ｂ×１．２
【発明の効果】
【００２０】
本発明に係る複合容器は、微細な凹凸が形成され擦りガラス調の表面を有するプラスチック製部材を備えているため、複合容器の高級感を向上させることができる。また、凸条部およびまたは凹条部からなる立体模様を有しており、これにより、商品名等を表すことができ、より一層複合容器の高級感を向上させることができる。
【図面の簡単な説明】
【００２１】
【図１】図１は、本発明の複合容器１０Ａの部分垂直断面図である。
【図２】図２は、本発明の複合プリフォーム７０の部分垂直断面図である。
【図３】図３（ａ）〜（ｃ）は、各種プラスチック製部材４０ａを示す斜視図。
【図４】図４は、熱圧着した余白部の形状を表す図である。
【図５】図５は、プラスチック製部材４０ａの作製方法の一実施形態を示す概略図である。
【図６】図６は、プラスチック製部材４０ａの作製方法の一実施形態を示す概略図である。
【図７】図７は、プリフォーム１０ａをプラスチック製部材４０ａに嵌め込んだ状態を表す垂直断面図である。
【図８】図８は、複合容器１０Ａの作製方法の一実施形態を示す概略図である。
【図９】図９は、胴部金型５０ａの一実施形態を示す正面図である。
【発明を実施するための形態】
【００２２】
複合容器１０Ａ
図１に示すように、複合容器１０Ａは、複合プリフォーム７０のブロー成型品であり、内側に位置する容器本体１０と、容器本体１０の外側に密着して設けられたプラスチック製部材４０とを備えている。
【００２３】
容器本体１０
容器本体１０は、口部１１と、口部１１下方に設けられた首部１３と、首部１３下方に設けられた肩部１２と、肩部１２の下方に設けられた胴部２０と、胴部２０下方に設けられた底部３０とを備えている。
なお、本明細書中、「上」および「下」とは、それぞれ複合容器１０Ａを正立させた状態（図１）における上方および下方のことをいう。
【００２４】
口部１１は、図示しないキャップに螺着されるねじ部１４と、ねじ部１４下方に設けられたフランジ部１７とを有している。
なお、口部１１の形状は、従来公知の形状であっても良い。
【００２５】
首部１３は、フランジ部１７と肩部１２との間に位置しており、略均一な径をもつ略円筒形状を有している。また、肩部１２は、首部１３と胴部２０との間に位置しており、首部１３側から胴部２０側に向けて徐々に径が拡大する形状を有している。
【００２６】
さらに、胴部２０は、全体として略均一な径をもつ円筒形状を有している。しかしながら、これに限られるものではなく、胴部２０が四角形筒形状や八角形筒形状等の多角形筒形状を有していても良い。あるいは、胴部２０が上方から下方に向けて均一でない水平断面をもつ筒形状を有していても良い。また、本実施の形態において、胴部２０は、パネルまたは溝が形成されておらず、略平坦な表面を有しているが、これに限られるものではない。例えば、胴部２０にパネルまたは溝等が形成されていても良い。
【００２７】
底部３０は、中央に位置する凹部３１と、この凹部３１周囲に設けられた接地部３２とを有している。なお、底部３０の形状についても特に限定されるものではなく、従来公知の底部形状（例えばペタロイド底形状や丸底形状等）を有していても良い。
【００２８】
容器本体１０は、ポリエチレン、ポリプロピレン、ポリエチレンテレフタレート、ポリエチレンナフタレート、ポリカーボネート、アイオノマー樹脂やこれらをブレンドしたもの等の樹脂材料を含んでなることができる。
上記した樹脂材料の中でも、成形性およびリサイクル性の観点から、ポリエチレンテレフタレートが好ましい。
【００２９】
また、容器本体１０は、赤色、青色、黄色、緑色、茶色、黒色、白色等の着色剤を含んでいても良いが、リサイクルのしやすさを考慮した場合、これら着色剤を含まず、無色透明であることが好ましい。
【００３０】
また、胴部２０における容器本体１０の厚みは、これに限定されるものではないが、例えば容器本体１０の内容量が５００ｍＬであって、容器本体１０の重量が２０ｇである場合は、５０μｍ〜２５０μｍ程度にすることができる。
また、容器本体１０の内容量が５００ｍＬであって、容器本体１０の重量が３５ｇである場合、１００μｍ〜５００μｍ程度にすることができる。このように容器本体１０の肉厚を薄くすることにより、容器本体１０の軽量化を図ることができる。
【００３１】
一実施形態において、容器本体１０は、後述するプリフォーム１０ａを二軸延伸ブロー成形することにより作製することができる。
【００３２】
容器本体１０の内面に、容器のバリア性を高めるために、例えばダイヤモンド状炭素膜や酸化珪素薄膜等の蒸着膜を形成しても良い。
【００３３】
容器本体１０は、例えば満注容量が１００ｍＬ〜２０００ｍＬのボトルからなっていても良い。あるいは、容器本体１０は、満注容量が例えば１０Ｌ〜６０Ｌの大型のボトルであっても良い。
【００３４】
プラスチック製部材４０
プラスチック製部材４０は、容器本体１０の外面に薄く延ばされた状態で密着されており、容器本体１０に対して容易に移動または回転しない状態で取付けられている。また、図１および２に示すように、プラスチック製部材４０は、容器本体１０を取り囲むようにその周方向全域にわたって設けられており、略円形状の水平断面を有している。
【００３５】
プラスチック製部材４０は、プラスチック製部材４０ａを、後述するようにプリフォーム１０ａの外側を取り囲むように設け、プリフォーム１０ａの外側に密着させた後、プリフォーム１０ａおよびプラスチック製部材４０ａを一体として、２軸延伸共ブロー成形することにより得ることができる。
【００３６】
図１に示すように、プラスチック製部材４０は、容器本体１０のうち、口部１１および首部１３を除く、肩部１２、胴部２０および底部３０を覆うように設けることができる。このような構成とすることにより、容器本体１０の肩部１２、胴部２０および底部３０に対して所望の機能や特性を付与することができる。
【００３７】
また、プラスチック製部材４０は、容器本体１０のうち口部１１以外の全域または一部領域に設けられていても良い。例えば、プラスチック製部材４０は、容器本体１０のうち、口部１１を除く、首部１３、肩部１２、胴部２０および底部３０の全体を覆うように設けられていても良い。さらに、プラスチック製部材４０は１つに限らず、複数設けても良い。例えば、２つのプラスチック製部材４０を肩部１２の外面および底部３０の外面にそれぞれ設けても良い。
【００３８】
また、プラスチック製部材４０は、その外表面に高さ（深さ）１μｍ以上、２００μｍ以下の微細な凹凸４３を有することを特徴とする（図１参照）。
プラスチック製部材４０がこのような微細な凹凸を有することにより、その外表面が、擦りガラス調となり、複合容器１０Ａの外観の高級感を向上させることができる。
この凹凸４３の高さ（深さ）は、１μｍ以上、１００μｍ以下とすることもでき、１μｍ以上、８０μｍ以下とすることもできる。
この凹凸４３は、プラスチック製部材４０の一部または全体に設けられていてもよいが、例えば、後記する凸条部、凹条部を除く全体に設けられていてもよい。
一実施形態において、この凹凸４３をプラスチック製部材４０の一部に設け、これにより、文字や模様等を形成させてもよい。
【００３９】
一実施形態において、プラスチック製部材４０は、高さ２５０μｍ以上、１０００μｍ以下の凸条部４４および／または深さ２５０μｍ以上、１０００μｍ以下の凹条部（図示せず）をさらに有し、これにより、立体模様が形成されていることを特徴とする（図１参照）。
立体模様には、様々なものが含まれ、各種キャラクタ、花柄、動物柄のような模様、筋状、点状、幾何学的形状、図形等の模様、点字を含む文字情報（商品名等）等が含まれる。
また、立体模様はその表面に上記凹凸４３が形成され、擦りガラス調の表面となっていてもよく、凹凸４３形成されていないものであってもよい。
プラスチック製部材４０の表面にこのような立体模様が形成されていることにより、複合容器１０Ａの外観の高級感をより一層向上させることができる。
【００４０】
プラスチック製部材４０は、容器本体１０に対して収縮性を有するものであっても、収縮性を有しないものであってもよいが、容器本体１０に対する密着性という観点からは収縮性を有するものであることが好ましい。
また、収縮性プラスチック製部材４０は、例えば、外的な作用（例えば熱）が加えられた際、容器本体１０に対して収縮（例えば熱収縮）するものが用いられても良い。あるいは、プラスチック製部材４０は、それ自体が収縮性ないし弾力性を持ち、外的な作用を加えることなく収縮可能なものであっても良い。
【００４１】
プラスチック製部材４０は、容器本体１０に含まれる主たる構成成分である樹脂材料の融点よりも低い樹脂材料を主たる構成成分として含むことが好ましい。
プラスチック製部材４０が、このような樹脂材料を主たる構成成分として含むことにより、驚くべきことに、プラスチック製部材４０の表面に極めて微細な凹凸４３を鮮明に形成することができ、様々なデザインを表現することができる。
なお、本発明において、「主たる構成成分である樹脂材料」とは、容器本体１０またはプラスチック製部材４０に含まれる樹脂材料の中で最も含有量が大きい樹脂材料を指す。
容器本体１０に含まれる主たる構成成分である樹脂材料の融点と、プラスチック製部材４０に含まれる主たる構成成分である樹脂材料の融点との差は、３０℃以上、２１０℃以下であることが好ましく、５０℃以上、２００℃以下であることがより好ましく、１００℃以上、１８０℃以下であることがさらに好ましい。
【００４２】
プラスチック製部材４０に含まれる主たる構成成分である樹脂材料の融点は、５０℃以上、１２０℃以下であることが好ましく、６５℃以上、１００℃以下であることがより好ましい。樹脂材料の融点を上記数値範囲とすることにより、プラスチック製部材４０表面に、より微細な凹凸を形成することができる。
【００４３】
プラスチック製部材４０に主たる構成成分として含まれる樹脂材料としては、ポリエチレン、ポリプロピレン、ポリブチレンおよびポリメチルペンテン等のポリオレフィン系樹脂、ポリエチレンテレフタレート、ポリブチレンテレフタレートおよびポリエチレンナフタレート等のポリエステル系樹脂、ポリ塩化ビニル等のビニル系樹脂、並びにポリアクリレート、ポリメタアクリレートおよびポリメチルメタアクリレート等の（メタ）アクリル系樹脂等が挙げられる。
上記した樹脂材料の中でも、ブロー成形後、プラスチック製部材４０表面に、より微細な凹凸を形成することができるという理由から、ポリオレフィン系樹脂がより好ましく、ポリエチレンが特に好ましい。
【００４４】
プラスチック製部材４０は、上記した樹脂材料を主たる構成成分としてではなく含むことができる。また、本発明の特性を損なわない範囲において、上記した樹脂材料以外にも、ポリ−４−メチルペンテン−１、ポリスチレン、ＡＳ樹脂、ＡＢＳ樹旨、ポリビニルアルコール、ポリビニルアセタール、ポリビニルブチラール、フタル酸ジアリル樹脂、フッ素系樹脂、ポリアクリロニトリル、ポリアクリルアミド、ポリブタジエン、ポリブテン−１、ポリイソプレン、ポリクロロプレン、エチレンプロピレンゴム、ブチルゴム、ニトリルゴム、アクリルゴム、シリコーンゴム、フッ素ゴム、ナイロン６、ナイロン６，６、ＭＸＤ６、芳香族ポリアミド、ポリカーボネート、ポリテレフタル酸エチレン、ポリテレフタル酸ブチレン、ポリナフタレン酸エチレン、Ｕポリマー、液晶ポリマー、変性ポリフェニレンエーテル、ポリエーテルケトン、ポリエーテルエーテルケトン、不飽和ポリエステル、アルキド樹脂、ポリイミド、ポリスルホン、ポリフェニレンスルフィド、ポリエーテルスルホン、シリコーン樹脂、ポリウレタン、フェノール樹脂、尿素樹脂、ポリエチレンオキシド、ポリプロピレンオキシド、ポリアセタール、エポキシ樹脂、アイオノマー樹脂等の樹脂材料を含むことが出来る。
【００４５】
プラスチック製部材４０は、着色剤を含むことができる。
着色剤としては、茶色、黒色、緑色、白色、黄色、赤色または青色等を挙げることができ、単独で使用しても、２以上を併用しても良い。
なお、本明細書においては、例えば、「茶色」に着色されたプラスチック製部材４０には、茶色であって、透明なプラスチック製部材４０、不透明なプラスチック製部材４０および半透明なプラスチック製部材４０のいずれもが含まれる。
プラスチック製部材４０ａが、着色剤を含み、所定の色に着色されていることにより、所望の波長域の可視光線をカット（吸収または反射）することができ、可視光線により複合容器１０Ａに充填される内容液が変性してしまう不具合を防止することができる。
例えば、波長４００〜５００ｎｍの可視光線をカットすることが求められる内容物が充填される場合、プラスチック製部材４０ａの全体を茶色に着色することにより、波長４００〜５００ｎｍの可視光線をカットすることができ、内容物の変性を防止することができる。
なお、本発明において、可視光線とは、波長が３８０ｎｍ〜８００ｎｍの光線をいう。
また、着色剤は、顔料であっても、染料であってもよいが、耐光性という観点からは、顔料であることが好ましい。
さらに、一実施形態においては、顔料の中でも、光反射性顔料、光吸収性顔料が好ましい。光反射性顔料としては、チタンホワイト、アルミニウム粉、マイカ粉、硫化亜鉛、亜鉛華、炭酸カルシウム、カオリン、タルク等の白色顔料が挙げられ、光吸収性顔料としては、カーボンブラック、セラミックブラック等の有色顔料が挙げられる。このような顔料を使用することにより、より幅広い波長の可視光線をカットすることができる。
プラスチック製部材４０ａが光反射性着色剤および／または光吸収性着色剤を含んでなることにより、より広い波長領域の可視光線をカットすることができ、複合容器１０Ａに充填される内容物の変性を防止することができる。なお、プラスチック製部材４０ａが多層からなる場合、着色剤を含んでなる層は２以上であってよい。
【００４６】
着色剤の含有量は、プラスチック製部材４０に含まれる樹脂材料１００質量部に対して、０．０１質量部以上、１０質量部以下であることが好ましく、０．１質量部以上、３．０質量部以下であることがより好ましく、０．５質量部以上、２．０質量部以下であることがさらに好ましい。
【００４７】
またプラスチック製部材４０は、その特性が損なわれない範囲において、各種の添加剤を含んでなることができる。添加剤としては、例えば、可塑剤、紫外線吸収剤、着色防止剤、艶消し剤、消臭剤、難燃剤、耐候剤、帯電防止剤、糸摩擦低減剤、スリップ剤、離型剤、抗酸化剤、イオン交換剤、および着色顔料等を添加することができる。また、熱可塑性樹脂の溶融物に不活性ガス（窒素ガス、アルゴンガス）を混ぜることで、０．５〜１００μｍの発泡セル径を持つ発泡部材を使用し、この発泡プリフォームを成形することによって、遮光性を高めることができる。
【００４８】
さらに、プラスチック製部材４０には、デザインまたは印字が施されていても良い。この場合、ブロー成形後に容器本体１０に対して別途ラベル等を付与することなく、複合容器１０Ａに画像や文字を表示することが可能となる。
例えば、容器本体１０のうち胴部２０の全部または一部にプラスチック製部材４０を設け、胴部２０に画像や文字を表示しても良い。
印刷は、例えばインクジェット法、グラビア印刷法、オフセット印刷法、フレキソ印刷法、熱転写法、ホットスタンプ法等の印刷法により行うことができる。
例えば、インクジェット法を用いる場合、プラスチック製部材４０ａ（４０）にＵＶ硬化型インクを塗布し、これにＵＶ照射を行い、硬化することにより印刷層を形成させることができる。この印刷は、プリフォーム１０ａに嵌め込む前のプラスチック製部材４０ａに対して施されても良く、プリフォーム１０ａの外側にプラスチック製部材４０ａを設けた状態で施されても良い。さらに、ブロー成形後の複合容器１０Ａのプラスチック製部材４０に印刷が施されても良い。
【００４９】
また、プラスチック製部材４０の厚みは、これに限定されるものではないが、容器本体１０に取り付けられた状態で例えば５μｍ〜５０μｍ程度とすることができる。
【００５０】
また、プラスチック製部材４０は、容器本体１０に対して溶着ないし接着されていないため、容器本体１０から分離（剥離）して除去することができる。
プラスチック製部材４０の容器本体１０からの分離（剥離）の方法としては、例えば刃物等を用いてプラスチック製部材４０を切除したり、プラスチック製部材４０に予め切断線を設け、この切断線に沿ってプラスチック製部材４０を剥離したりすることができる。上記のような方法により、プラスチック製部材４０を容器本体１０から分離除去することができるので、従来と同様に無色透明な容器本体１０をリサイクルすることができる。
【００５１】
複合プリフォーム７０
図２に示すように、本発明の複合プリフォーム７０は、口部１１ａと、口部１１ａに連結された胴部２０ａと、胴部２０ａに連結された底部３０ａとを備えるプラスチック材料製のプリフォーム１０ａと、プリフォーム１０ａの外側を取り囲むように設けられるプラスチック製部材４０ａとを備えることを特徴とする。
このような複合プリフォーム７０に対し、二軸延伸ブロー成形を施すことにより複合容器１０Ａを作製することができる。
【００５２】
プリフォーム１０ａ
プリフォーム１０ａは、図２に示すように、口部１１ａと、口部１１ａに連結された胴部２０ａと、胴部２０ａに連結された底部３０ａとを備えている。このうち口部１１ａは、後述する容器本体１０の口部１１に対応するものであり、口部１１と略同一の形状を有している。また、胴部２０ａは、容器本体１０の首部１３、肩部１２および胴部２０に対応するものであり、略円筒形状を有している。底部３０ａは、容器本体１０の底部３０に対応するものであり、略半球形状を有している。
【００５３】
プラスチック製部材４０ａ
図２に示すように、プラスチック製部材４０ａは、プリフォーム１０ａの外面に接着されることなく取付けられており、プリフォーム１０ａに対して移動または回転しないほどに密着されているか、または自重で落下しない程度に密着されている。プラスチック製部材４０ａは、プリフォーム１０ａを取り囲むようにその周方向全域にわたって設けられており、円形状の水平断面を有している。
図３（ａ）に示すように、プラスチック製部材４０ａは、有底円筒形状からなり、円筒状の胴部４１と、胴部４１に連結された底部４２とを有していても良い。この場合、プラスチック製部材４０ａの底部４２がプリフォーム１０ａの底部３０ａを覆うので、複合容器１０Ａの胴部２０に加え、底部３０に対しても様々な機能や特性を付与することができる。
また、図３（ｂ）に示すように、プラスチック製部材４０ａは、全体として無底円筒形状からなり、円筒状の胴部４１を有していても良い。
また、図３（ｃ）に示すように、プラスチック製部材４０ａは、フィルムを筒状に形成してその端部を貼り合わせることにより作製された、無底円筒形状のものであっても良い。
図３（ｂ）および（ｃ）に示されるプラスチック製部材４０ａの場合、後述するようにプラスチック製部材４０ａの一端に余白部８０ａを設け、この余白部８０ａを熱圧着することができる。これにより、図３（ｂ）および（ｃ）に示されるプラスチック製部材４０ａであっても、有底円筒形状のプラスチック製部材４０ａとすることができる。熱圧着後の余白部８０ａの形状は特に限定されるものではなく、図４に示されるように任意の形状とすることができる。
また、プラスチック製部材４０ａは、単層からなるものであってもよく、多層からなるものであってもよい。
【００５４】
プラスチック製部材４０ａは、プリフォーム１０ａに対して収縮する作用を有するものであっても良く、収縮する作用を有しないものであっても良い。
ブロー成形後において、容器本体と、プラスチック製部材４０との間に入り込む空気が少ない、即ち、密着性が高いという観点からは、プラスチック製部材４０ａは、プリフォーム１０ａに対して収縮する作用を有するものであることが好ましい。
【００５５】
複合容器１０Ａの製造方法
本発明の複合容器１０Ａの製造方法は、
プリフォーム１０ａおよびプリフォーム１０ａの外側を取り囲むように設けられたプラスチック製部材４０ａを備える複合プリフォーム７０を準備する工程と、
複合プリフォーム７０を金型内においてブロー成形し、プラスチック材料製の容器本体１０と、容器本体１０の外側に密着して設けられるプラスチック製部材４０とを備える本発明の複合容器１０Ａを得る工程と、
を含んでなる。
以下、各工程について詳述する。
【００５６】
複合プリフォーム７０を準備する工程
本発明の方法は、プリフォーム１０ａおよび前記プリフォーム１０ａの外側を取り囲むように設けられたプラスチック製部材４０ａを備える複合プリフォーム７０を準備する工程を含む。
【００５７】
一実施形態において、プリフォーム１０ａは、上記した樹脂材料等を従来公知の装置を使用して射出成形することにより製造することができる。
また、共射出成形により２層以上の多層プリフォーム１０ａを作製することにより、容器本体１０を２層以上の多層成形ボトルとすることができる。
例えば、中間層をＭＸＤ６、ＭＸＤ６＋脂肪酸塩、ＰＧＡ（ポリグリコール酸）、ＥＶＯＨ（エチレンビニルアルコール共重合体）またはＰＥＮ（ポリエチレンナフタレート）等のガスバリア性および遮光性を有する樹脂（中間層）を含んでなる層として、３層以上からなるプリフォーム１０ａを成形後、ブロー成形することによりガスバリア性および遮光性等を有する多層成形ボトルを得ることができる。なお、中間層としては、上述した各種樹脂をブレンドした樹脂等を用いても良い。
【００５８】
また、熱可塑性樹脂の溶融物に不活性ガス（窒素ガス、アルゴンガス）を混ぜることで、０．５〜１００μｍの発泡セル径を持つ発泡プリフォームを成形し、この発泡プリフォームをブロー成形することによって、容器本体１０を作製しても良い。このような容器本体１０は、発泡セルを内蔵しているため、容器本体１０全体の遮光性を高めることができる。
【００５９】
なお、上記方法により製造したものに限定されず、市販されるプリフォーム１０ａを使用してもよい。
【００６０】
一実施形態において、プラスチック製部材４０ａは、上記した樹脂材料等を含んでなる樹脂シートを成形することにより製造することができる。
成形方法としては、例えば、深絞り成形、または樹脂シートをチューブ状に成形し、その端部を融着、または接着する方法等が挙げられる。
また、多層からなるプラスチック製部材４０ａは、２以上の樹脂シートを、上記した接着剤を介して積層させた積層樹脂シートを成形することにより得ることができる。
上記樹脂シートは、市販品を用いてもよいし、従来公知の方法により製造することができる。本発明においては、押出成形により製造することが好ましく、押出成形が、Ｔダイ法またはインフレーション法により行われることが好ましい。
【００６１】
一実施形態において、プラスチック製部材４０ａは、図５（ａ）に示すように、
（１）まず樹脂材料５１を加熱溶融し、ダイ５２からチューブ状に押し出し、チューブ状パリソン５３を形成させ、
（２）次いで、図５（ｂ）に示すように、例えば２分割の金型５４によりチューブ状パリソン５３を挟み込み、
（３）次いで、図５（ｃ）に示すように、吹き込みノズル５５よりチューブ状パリソン５３内に空気を吹き込み、チューブ状パリソン５３を金型５４に合わせて成形し、冷却、型開き、取り出しを順次行うことにより、図５（ｄ）に示すような有底円筒形状のプラスチック製部材４０ａを得ることができる（ダイレクトブロー成形）。
本方法によれば、金型の設計を変更することにより、得られるプラスチック製部材４０ａの設計を変更することができ、プリフォーム１０ａとの密着性の高いプラスチック製部材４０ａを作製することができる。
【００６２】
一実施形態において、熱収縮性のプラスチック製部材４０ａは、以下のような方法により作製することができる。
まず、上記した樹脂材料等を、押出装置内で加熱溶融し、溶融した樹脂材料等をリングダイより連続的に押し出し、冷却することにより、未延伸の押出チューブ１に成形する（図６（ａ）参照）。なお、多層からなるプラスチック製部材４０ａは、２以上の樹脂材料を共押し出しすることにより、作製することができる。
次いで、この未延伸の押出チューブの一端を溶着または接着することによって、押出チューブの一端を閉鎖する。
さらに、この一端が閉鎖された押出チューブ１を、押出チューブ１の外径よりも大きい内径を有する金型２内に配置する（図６（ｂ）参照）。
次いで、押出チューブ１の他端にブロー装置３を配置（装着）する（図６（ｃ）参照）。このとき、ブロー装置３は、押出チューブ１と、これらの間からエアが漏れないよう密着させることが好ましい。
続いて、押出チューブ１、金型２およびブロー装置３を、この配置のまま加熱炉４に送り込み、加熱炉４の内部で７０〜１５０℃に加熱する（図６（ｄ）参照）。加熱炉４としては、その内部を均一な温度にするために、熱風循環式加熱炉を用いても良い。あるいは押出チューブ１、金型２およびブロー装置３を、加熱した液体中を通過させることにより、これらを加熱しても良い。
次に、押出チューブ１、金型２およびブロー装置３を、加熱炉４から取り出し、ブロー装置３から押出チューブ１内にエアを噴出することにより、押出チューブ１の内面を加圧延伸する。これにより、押出チューブ１は、膨張し、金型２の内面形状に沿って拡径される（図６（ｅ）参照）。
その後、ブロー装置３からエアを噴出した状態のまま、押出チューブ１を冷水中で冷却し、押出チューブを金型２から取り出す（図６（ｆ）参照）。これを所望の大きさにカットすることにより熱収縮性のプラスチック製部材４０ａを得ることができる（図６（ｇ）参照）。
【００６３】
また、一実施形態において、プラスチック製部材４０ａは、射出成形法によっても得ることができる。具体的には、まず、上記した樹脂材料等を含む混合物を加熱溶融する。次いで、加熱溶融した混合物を金型内に射出する。これを冷却し、金型内から取り出すことによっても、プラスチック製部材４０ａを得ることができる。
【００６４】
なお、上記方法により製造されたプラスチック製部材４０ａに限定されず、市販されるものを使用してもよい。
【００６５】
プラスチック製部材４０ａが、熱収縮性のものではない場合、複合プリフォーム７０は、プリフォーム１０ａをプラスチック製部材４０ａへ嵌め込むことにより得ることができる。
【００６６】
プラスチック製部材４０ａが、熱収縮性のものである場合、複合プリフォーム７０は、プリフォーム１０ａをプラスチック製部材４０ａへ嵌め込んだ後、プラスチック製部材４０ａを加熱することにより得ることができる。
このとき、加熱方法は特に限定されず、赤外線や、温風等を用いて適宜行うことができる。加熱温度は、６０℃以上、２５０℃以下であることが好ましく、８０℃以上、１５０℃以下であることがより好ましい。なお、加熱温度とは加熱時の熱収縮性プラスチック製部材４０ａの表面温度のことであり、赤外線や、温風等の照射温度のことではない。
【００６７】
また、一実施形態において、プラスチック製部材４０ａが図３（ｂ）および（ｃ）に示されるようなチューブ状の形状有する場合、図７に示すように、プラスチック製部材４０ａに、プリフォーム１０ａの胴部２０ａおよび底部３０ａの和よりも長い部分（余白部８０ａ）を設け、この余白部８０ａを熱圧着することができる。
熱圧着の方法は、特に限定されず、赤外線や、温風等により加熱された余白部を挟み込む等して、圧着することができるものであれば特に限定されず、例えば、金属製や耐熱性の樹脂製の器具（以下、場合により「圧着器具」という）を利用することができ、それらを組み合わせても良い。
【００６８】
圧着器具の表面は、平坦なものであってもよく、一部または全体に凹凸形状を有するものであっても良い。
【００６９】
圧着器具は、その表面に加熱機構を有していてもよい。これにより、余白部８０ａの圧着強度をより高めることができる。圧着器具表面の加熱温度は、例えば、１００℃以上、２５０℃以下とすることが好ましい。また、プラスチック製部材４０ａの表面の良好な外観維持という観点から、圧着時間は５秒以下であることが好ましい。
【００７０】
圧着時の圧力は、５０Ｎ／ｃｍ２以上、１０００Ｎ／ｃｍ２以下が好ましく、１００Ｎ／ｃｍ２以上、５００Ｎ／ｃｍ２以下がより好ましい。
【００７１】
圧着時の熱収縮性プラスチック製部材４０ａの温度は、材質にもよるが８０℃以上、２００℃以下が好ましい。
【００７２】
また、熱圧着後の余白部８０ａは、所望により適当な長さにカットしてもよい。余白部を適当な長さ（例えば、２ｍｍ程度）にカットすることにより、複合容器とした際の底部の外観が良好となる。
【００７３】
ブロー成形工程
複合プリフォーム７０に対し、２軸延伸ブロー成形を施し、複合プリフォーム７０のプリフォーム１０ａおよびプラスチック製部材４０ａを一体として膨張させることにより、図１に示す複合容器１０Ａを得ることができる。
【００７４】
以下、図８（ａ）〜（ｄ）に基づいて、本発明の複合容器１０Ａの製造方法についてより詳しく説明する。
【００７５】
まず、複合プリフォーム７０は、加熱装置５１によって加熱される（図８（ａ）参照）。このとき、複合プリフォーム７０は、口部１１ａを下に向けた状態で回転しながら、加熱装置５１によって周方向に均等に加熱される。この加熱工程におけるプリフォーム１０ａおよびプラスチック製部材４０ａの加熱温度は、例えば９０℃乃至１３０℃としても良い。
また、この加熱は、赤外線や、温風等を用いて適宜行うことができる。
【００７６】
続いて、加熱装置５１によって加熱された複合プリフォーム７０は、ブロー成形金型５０に送られる（図８（ｂ）参照）。
一実施形態において、ブロー成形金型５０は、互いに分割された一対の胴部金型５０ａ、５０ｂと、底部金型５０ｃとからなる（図８（ｂ）参照）。
【００７７】
図９に示すように、胴部金型５０ａ（５０ｂ）の内表面には、プラスチック製部材４０表面に賦形する微細な凹凸４３に対応する凹凸４３’が形成されている。
【００７８】
金型の内表面に設けられた微細凹凸４３’は、プラスチック製部材４０に賦形する微細な凹凸４３に対応する高さ（深さ）とすることができる。すなわち、１μｍ以上、２００μｍ以下の高さ（深さ）とすることができる。また、１μｍ以上、１００μｍ以下の高さ（深さ）とすることもでき、１μｍ以上、５０μｍ以下の高さ（深さ）とすることもできる。
【００７９】
一実施形態において、胴部金型５０ａ（５０ｂ）の内表面には、プラスチック製部材４０表面に賦形する凸条部４４、凹条部（図示せず）に対応する凹条部４４’、凸条部（図示せず）が形成されている。
【００８０】
金型の内表面に設けられた凸条部、凹条部の高さ（深さ）は、プラスチック製部材４０に賦形する凸条部、凹条部の高さ（深さ）よりも大きいことが好ましい。
このような構成とすることにより、驚くべきことに、プラスチック製部材４０の表面に凸条部、凹条部を鮮明に形成させることができる。
より好ましくは、金型の内表面に設けられた凸条部、凹条部の高さ（深さ）（Ａ）と、プラスチック製部材４０に賦形する凸条部、凹条部の高さ（深さ）（Ｂ）とは下記関係を満たすことが好ましい。
Ａ≧Ｂ×１．２
例えば、金型の内表面に設けられた凸条部（凹条部）の高さ（深さ）は、３００μｍ以上、２０００μｍ以下とすることができる。
【００８１】
図９においては、胴部５０ａに凹凸４３’および凹条部４４’が形成されるものをあらわしたが、これに限定されるものではなく、凹凸等は、胴部金型５０ｂにも形成されていてもよく、底部金型５０ｃの表面にも形成されていてもよい。
金型５０ａと、金型５０ｂとにそれぞれ異なる凹凸等を形成することにより、面によって異なるデザインが施された容器とすることができ、意匠性を一層向上させることができる。
【００８２】
一実施形態において、微細な凹凸は、金型に対し、ブラスト加工やエッチング加工といったシボ加工を施すことにより形成することができる。
また、一実施形態において、凹条部、凸条部は、金型に対し、切削加工を施すことにより形成することができる。
なお、上記方法に限られず、金型の製造の段階で、微細な凹凸、凸条部、凹条部が形成されてもよい。
【００８３】
図８（ｂ）に示すように、一対の胴部金型５０ａ、５０ｂ間は互いに開いており、底部金型５０ｃは上方に上がっている。この状態で一対の胴部金型５０ａ、５０ｂ間に、複合プリフォーム７０が挿入される。
【００８４】
次に、図８（ｃ）に示すように、底部金型５０ｃが下がったのちに一対の胴部金型５０ａ、５０ｂが閉鎖され、一対の胴部金型５０ａ、５０ｂおよび底部金型５０ｃにより密閉されたブロー成形金型５０が構成される。次にプリフォーム１０ａ内に空気が圧入され、複合プリフォーム７０に対して２軸延伸ブロー成形が施される。
【００８５】
このことにより、ブロー成形金型５０内でプリフォーム１０ａから容器本体１０が得られ、プラスチック製部材４０の表面には、金型に形成された微細な凹凸および凹条部（凸条部）に対応する凹凸および凸条部（凹条部）が形成されている。
ブロー成形の間、胴部金型５０ａ、５０ｂは３０℃乃至８０℃まで加熱され、底部金型５０ｃは５℃乃至２５℃まで冷却される。この際、ブロー成形金型５０内では、複合プリフォーム７０のプリフォーム１０ａおよびプラスチック製部材４０ａが一体として膨張される。
【００８６】
このようにして、容器本体１０と、容器本体１０の外面に設けられたプラスチック製部材４０とを備えた複合容器１０Ａが得られる。
【００８７】
次に、図８（ｄ）に示すように、一対の胴部金型５０ａ、５０ｂおよび底部金型５０ｃが互いに離れ、ブロー成形金型５０内から複合容器１０Ａが取出される。
【実施例】
【００８８】
＜実施例１＞
射出成形機を使用して、図２に示す、長さ１０５ｍｍ（口部１１ａを除いた胴部２０ａおよび底部３０ａの長さ８５ｍｍ）のポリエチレンテレフタレート製のプリフォーム１０ａ（融点：２６０℃）を作製した。このプリフォーム１０ａの重量は、３０ｇであった。
【００８９】
ポリエチレン（融点：８０℃）を溶融し、リング状のダイから押出した。次いで、押出されたチューブ内面を加圧、またはチューブ外面を内面より陰圧とした後、拡径を行い、図４（ｂ）に示す、熱収縮性プラスチック製部材４０ａ作製した。プラスチック製部材４０ａに含まれる着色剤の含有量は、ポリエチレン（ポリオレフィン樹脂）１００質量部に対し、０．５質量部であった。
次いで、手作業により、プリフォーム１０ａを、熱収縮性プラスチック製部材４０ａの余白部８０ａとは反対の端から嵌め込みを行った。
なお、プラスチック製部材４０ａの長さは、９５ｍｍであり、その余白部８０ａは、１０ｍｍであった。
【００９０】
嵌め込み後、赤外線ヒーターを用いて、プリフォーム１０ａおよび熱収縮性プラスチック製部材４０ａを１００℃まで加熱し、熱収縮性プラスチック製部材４０ａを熱収縮させた。次いで、１００℃に加熱した金属板を用いて余白部８０ａを３００Ｎ／ｃｍ２の圧力で挟み込み熱圧着し、複合プリフォーム７０を得た。
【００９１】
上記のようにして得られた複合プリフォーム７０を赤外線ヒーターを用いて、１１０℃まで加熱し、一対の胴部金型および底部金型からなるブロー成形金型に搬送した。胴部金型の内表面は高さおよび深さ７０μｍの微細な凹凸および深さ１０００μｍの凹条部を有していた。
このブロー成形金型内において、複合プリフォーム７０をブロー成形し、満注容量が５００ｍＬである複合容器１０Ａを得た。
この複合容器１０Ａが備えるプラスチック製部材４０の表面は、高さ（深さ）７０μｍの微細な凹凸が鮮明に形成され、擦りガラス調の表面となっており、また、高さ６００μｍの凸条部により、図１に示すような立体模様が鮮明に形成されていた。
プラスチック製部材４０を、幅方向に、形状解析レーザー顕微鏡（キーエンス株式会社製、商品名：ＶＫ−Ｘ１６０）により観察したところ、微細な凹凸が鮮明に形成され、擦りガラス調の表面を有しており、また、凸条部からなる立体模様はつぶれたりすることなく、鮮明に表されていた。
【００９２】
＜比較例１＞
プラスチック製部材４０ａを設けず、ポリエチレンテレフタレート製のプリフォーム１０ａを、同様の金型内においてブロー成形し、容器を作製した。
得られた容器表面の凹凸および凸条部は、つぶれてしまっており、模様が適切に表されているとは言えなかった。
【符号の説明】
【００９３】
１：押出しチューブ、２：金型、３：ブロー装置、４：加熱炉、１０：容器本体、１０ａ：プリフォーム、１０Ａ：複合容器、１１：容器本体口部、１１ａ：プリフォーム口部、１２：容器本体肩部、１３：容器本体首部、１４：容器本体ネジ部、１７：容器本体フランジ部、２０：容器本体胴部、２０ａ：プリフォーム胴部、３０：容器本体底部、３０ａ：プリフォーム底部、３１：凹部、３２：接地部、４０：プラスチック製部材、４０ａ：ブロー成形前のプラスチック製部材、４１：プラスチック製部材の胴部、４２：プラスチック製部材の底部、４３、４３’：凹凸、４４：凸条部、４４’：凹条部、５０：ブロー成形金型、５０ａおよび５０ｂ：胴部金型、５０ｃ：底部金型、５１：樹脂材料、５２：ダイ、５３：パリソン、５４：金型、７０：複合プリフォーム、８０ａ：余白部
【図１】
2019069808.tif 000003
【図２】
2019069808.tif 000004
【図３】
2019069808.tif 000005
【図４】
2019069808.tif 000006
【図５】
2019069808.tif 000007
【図６】
2019069808.tif 000008
【図７】
2019069808.tif 000009
【図８】
2019069808.tif 000010
【図９】
2019069808.tif 000011